FR 3163377 A1 20251219 FR 2406243 A 20240612 Une résine d’origine végétale pour fournir une peinture, ladite résine comprenant au moins 51 % en poids d’une huile de lin et un composé d’origine végétale choisi dans le groupe comprenant la colophane, l’acide abiétique, la résine de dammar, la résine de copal, la résine de pin, la résine de gomme-laque et leur mélange, caractérisé en ce que ladite résine présente une viscosité cinématique à 40 °C comprise entre 1500 et 15.000 mm²/s, de préférence entre 1500 et 10.000 mm²/s, plus préférentiellement entre 1500 et 8000 mm²/s, plus préférentiellement encore entre 1500 et 7000 mm²/s, déterminée selon la norme ASTM D445-06. RESINE D’ORIGINE VEGETALE POUR PEINTURE La présente invention se rapporte à une résine d’origine végétale pour fournir une peinture, une peinture bio-basée comprenant la résine selon l’invention, l’utilisation de la résine, tout produit contenant la résine et procédés de fabrication. Généralement, les peintures comprennent au moins les éléments suivants : un solvant, un pigment, un liant et des additifs. Le liant (ou résine) est généralement le composant principal de la peinture et permet de lier les pigments ensemble une fois la peinture sèche, formant ainsi un film sur un substrat. Parmi les types de liants, on trouve les résines alkydes, acryliques, polyuréthanes et époxydes. Il est possible de s’affranchir des solvants organiques dans le cas des peintures acryliques. Un des inconvénients majeurs des peintures actuelles est lié à la présence de produits d’origine petro-sourcée, de microplastiques et de conservateurs qui sont des perturbateurs endocriniens. Les pigments sont des particules solides qui donnent à la peinture sa couleur, son opacité et sa capacité à protéger les surfaces. Ils peuvent être organiques, inorganiques, naturels ou synthétiques. Le dioxyde de titane est fortement utilisé dans les compositions de peinture. Il est à noter que les réglementations notamment européennes visent à réduire de plus en plus la teneur en pigments, en particulier du dioxyde de titane. Les solvants (ou diluants) dissolvent le liant et facilitent l'application de la peinture. Ils s'évaporent une fois la peinture appliquée. L'eau peut être utilisée comme solvant pour les peintures à base d'eau, tandis que des solvants organiques comme le white spirit ou l'acétone sont utilisés pour les peintures à base de solvants. Les additifs améliorent certaines propriétés de la peinture, comme la durabilité, la résistance aux UV, la résistance à l'humidité, et le temps de séchage. Ils incluent des agents de séchage, agents anti-mousse, stabilisants UV, agents épaississants et agents de dispersion. Malheureusement, les peintures à base de solvants libèrent des Composés Organiques Volatils (COV), qui contribuent à la pollution de l'air intérieur et extérieur et peuvent être nocifs pour la santé humaine. De plus, les restes de peinture et les solvants utilisés pour nettoyer les outils sont souvent considérés comme des déchets dangereux. Certains pigments et solvants peuvent être toxiques et provoquer des irritations cutanées, des problèmes respiratoires, des maux de tête et d'autres problèmes de santé. Ces composants chimiques peuvent également contaminer le sol et les cours d'eau, affectant la faune et la flore. Les peintures peuvent se dégrader sous l'effet des UV, de l'humidité et des variations de température, nécessitant des applications répétées. Certaines peintures sont aussi difficiles à nettoyer et à entretenir, surtout en extérieur où les conditions climatiques sont plus sévères. Les peintures à base de solvants peuvent avoir des temps de séchage longs, retardant l'achèvement des projets. En outre, les solvants dégagent souvent des odeurs fortes et désagréables, rendant l'application de la peinture inconfortable. Il existe d’autres compositions alternatives. Les peintures à base d'eau contiennent moins de COV et sont plus respectueuses de l'environnement mais sont moins efficaces à cause du jaunissement prématuré de la composition au cours du temps. Les peintures sans solvant qui utilisent des liants et de pigments moins toxiques ou encore les peintures écologiques dites vertes qui sont formulées à partir de matières premières renouvelables et biodégradables sont des options qui commencent à prendre forme sur le marché. Malheureusement, les solutions actuelles ne sont pas encore suffisamment performantes en termes de qualité, de siccativité, d’opacité, de pénétrabilité, de viscosité et d’apparence (jaunissement au cours du temps). En effet, leurs performances dépendent grandement de la présence d’additifs pétro-sourcés qui constituent une source de pollution pour l’environnement. Il existe ainsi un réel besoin de fournir une résine d’origine végétale qui permet à elle seule de garantir une blancheur qui serait maintenue au cours du temps, qui jouerait le rôle de liant sans apport de matières pétro-sourcés et qui permettrait de maîtriser la siccativité, la viscosité, l’opacité, le maintien de sa couleur (blanche) sans ou peu d’ajout d’additifs pétro-sourcés. PRESENTATION DE L’INVENTION Pour résoudre ces problèmes, la présente invention concerne une résine d’origine végétale pour fournir une peinture, ladite résine comprenant au moins 51 % en poids d’une huile de lin et un composé d’origine végétale choisi dans le groupe comprenant la colophane, l’acide abiétique, la résine de dammar, la résine de copal, la résine de pin, la résine de gomme-laque et leur mélange, caractérisé en ce que ladite résine présente une viscosité cinématique à 40 °C comprise entre 1500 et 15.000 mm²/s, de préférence entre 1500 et 10.000 mm²/s, plus préférentiellement entre 1500 et 8000 mm²/s, plus préférentiellement encore entre 1500 et 7000 mm²/s, déterminée selon la norme ASTM D445-06. Ainsi, la résine selon l’invention permet de fournir une peinture qui présente les propriétés souhaitées en termes de siccativité, opacité, pénétrabilité, viscosité, blancheur (peu de jaunissement). De plus, il a été constaté que la résine selon l’invention présente un caractère pasteurisé ce qui renforce son caractère antibactérien et ce qui permet d’éviter la présence de substances responsables des perturbations endocriniennes. La résine fournie est ainsi pasteurisée ce qui en fait une excellente base pour fabriquer des compositions destinées à un usage dans la construction, en particulier dans le domaine de la peinture. De manière préférée, la résine selon l’invention est 100 % d’origine végétale. La résine selon l’invention comprend de préférence 100 % de composés d’origine végétale. De manière surprenante, il a été constaté que la résine se suffit à elle-même de sorte qu’il n’est pas nécessaire d’ajouter d’additifs pétro-sourcés, en particulier lors de la formation d’une composition de peinture. Selon un mode avantageux, la résine selon l’invention présente un résultat d’au moins 95 %, de préférence jusqu’à 100% au test C14 biogénique selon la norme EN 16 640. De préférence, la résine selon l’invention est obtenue par une polymérisation plasma, de préférence par plasma froid. Avantageusement, la résine selon l’invention est substantiellement exempte d’additifs pétro-sourcés, c’est-à-dire qu’elle contient moins de 1 % en poids d’additifs pétro-sourcés, de préférence moins de 0,01 % en poids d’additifs pétro-sourcés, plus préférentiellement moins de 0,001 % en poids d’additifs pétro-sourcés. De plus, la résine sert de base adaptée à la formation d’une peinture siccative et opaque, tout en garantissant une blancheur au cours du temps. Cela permet de solutionner le problème de jaunissement des composés actuellement utilisés. Étonnamment, la résine selon l’invention permet non seulement de s’affranchir de l’utilisation majeure de liant d’origine pétro-sourcée (additifs pétro-sourcés) et également de réduire considérablement la teneur en dioxyde de titane dans une composition de peinture ce qui est particulièrement surprenant. De plus, la résine selon l’invention présente un résultat d’au moins 95 %, de préférence jusqu’à 100% au test C14 biogénique selon la norme EN 16 640, ce qui en fait une matière parfaite pour la fabrication de compositions destinées dans le domaine de la construction, en particulier dans la fabrication de peinture. De préférence, la résine selon l’invention peut être obtenue par une polymérisation réalisée par plasma froid comprenant les étapes suivantes : Fournir une chambre de traitement plasma comprenant une série d’électrodes, de préférence au moins 5 électrodes étant parallèles entre elles, pour générer un plasma dans une atmosphère sous vide, ledit plasma étant agencé pour être généré par décharge électrique, de préférence DBD, en présence d’un plasmagène choisi dans le groupe comprenant l’argon, l’hélium, l’azote, l’oxygène, l’air, l’hydrogène et de leurs mélanges, Mélanger au moins 51 % en poids, de préférence au moins 80 % en poids de ladite huile de lin et moins de 50 % en poids, de préférence moins de 15 % en poids, plus préférentiellement moins de 10 % en poids, plus préférentiellement encore moins de 5% en poids dudit composé d’origine végétale choisi dans le groupe comprenant la colophane, l’acide abiétique, la résine de dammar, la résine de copal, la résine de pin, la résine de gomme-laque et leur combinaison, Introduire ledit mélange dans ladite chambre et générer un plasma en présence dudit plasmagène jusqu’à atteindre une viscosité cinématique à 40°C comprise entre 1500 et 15.000 mm²/s , de préférence entre 1500 et 10.000 mm²/s, plus préférentiellement entre 1500 et 8000 mm²/s, plus préférentiellement encore entre 1500 et 7000 mm²/s, déterminée selon la norme ASTM D445-06 avec formation de ladite résine. Dans le cadre de la présente invention, il a été constaté que l’application d’une polymérisation réalisée par un plasma à froid à un mélange comprenant au moins 51 % en poids, de préférence au moins 80 % en poids de ladite huile de lin et moins de 50 % en poids, de préférence moins de 15 % en poids, plus préférentiellement moins de 10 % en poids, plus préférentiellement encore moins de 5% en poids dudit composé d’origine végétale choisi dans le groupe comprenant la colophane, l’acide abiétique, la résine de dammar, la résine de copal, la résine de pin, la résine de gomme-laque et leur combinaison permet de fournir une résine particulièrement avantageuse, en particulier lorsqu’elle est utilisée pour fabriquer une composition de peinture. De manière préférée, ledit mélange est constitué de plus de 80 % en poids de ladite huile de lin et de moins de 20 % en poids dudit composé d’origine végétale choisi dans le groupe comprenant la colophane, l’acide abiétique, la résine de dammar, la résine de copal, la résine de pin, la résine de gomme-laque et leur combinaison. Avantageusement, ledit mélange est constitué de plus de 95 % en poids de ladite huile de lin et de moins de 5 % en poids dudit composé d’origine végétale choisi dans le groupe comprenant la colophane, l’acide abiétique, la résine de dammar, la résine de copal, la résine de pin, la résine de gomme-laque et leur combinaison. Selon un mode préféré, au moins 95 % en poids, de préférence au moins 98% en poids de ladite huile de lin sont mélangés avec moins de 1 % en poids, de préférence moins de 0,6 % en poids dudit composé d’origine végétale, de préférence la colophane. De préférence, ledit composé d’origine végétale est la colophane. L’invention se rapporte aussi à un procédé de fabrication de la résine selon l’invention avec les étapes suivantes : Fournir une chambre de traitement plasma comprenant une série d’électrodes, de préférence au moins 5 électrodes étant parallèles entre elles, pour générer un plasma dans une atmosphère sous vide, ledit plasma étant agencé pour être généré par décharge électrique, de préférence DBD, en présence d’un plasmagène choisi dans le groupe comprenant l’argon, l’hélium, l’azote, l’oxygène, l’air, l’hydrogène et de leurs mélanges, Mélanger au moins 51 % en poids, de préférence au moins 80 % en poids de ladite huile de lin et moins de 50 % en poids, de préférence moins de 15 % en poids, plus préférentiellement moins de 10 % en poids, plus préférentiellement encore moins de 5% en poids dudit composé d’origine végétale choisi dans le groupe comprenant la colophane, l’acide abiétique, la résine de dammar, la résine de copal, la résine de pin, la résine de gomme-laque et leur combinaison, Introduire ledit mélange dans ladite chambre et générer un plasma en présence dudit plasmagène jusqu’à atteindre une viscosité cinématique à 40°C comprise entre 1500 et 15.000 mm²/s, de préférence entre 1500 et 10.000 mm²/s, plus préférentiellement entre 1500 et 8000 mm²/s, plus préférentiellement encore entre 1500 et 7000 mm²/s, déterminée selon la norme ASTM D445-06 avec formation de ladite résine. Il a été constaté que l’application d’une polymérisation réalisée par un plasma à froid à un mélange comprenant au moins 51 % en poids, de préférence au moins 80 % en poids de ladite huile de lin et moins de 50 % en poids, de préférence moins de 15 % en poids, plus préférentiellement moins de 10 % en poids, plus préférentiellement encore moins de 5% en poids dudit composé d’origine végétale choisi dans le groupe comprenant la colophane, l’acide abiétique, la résine de dammar, la résine de copal, la résine de pin, la résine de gomme-laque et leur combinaison permet de fournir une résine particulièrement avantageuse, en particulier lorsqu’elle est utilisée pour fabriquer une composition de peinture. De manière préférée, ledit mélange est constitué de plus de 80 % en poids de ladite huile de lin et de moins de 20 % en poids dudit composé d’origine végétale choisi dans le groupe comprenant la colophane, l’acide abiétique, la résine de dammar, la résine de copal, la résine de pin, la résine de gomme-laque et leur combinaison. Avantageusement, ledit mélange est constitué de plus de 95 % en poids de ladite huile de lin et de moins de 5 % en poids dudit composé d’origine végétale choisi dans le groupe comprenant la colophane, l’acide abiétique, la résine de dammar, la résine de copal, la résine de pin, la résine de gomme-laque et leur combinaison. Selon un mode préféré, au moins 95 % en poids, de préférence au moins 98% en poids de ladite huile de lin sont mélangés avec moins de 1 % en poids, de préférence moins de 0,6 % en poids dudit composé d’origine végétale, de préférence la colophane. De préférence, ledit composé d’origine végétale est la colophane. L’invention se rapporte aussi à une peinture bio-basée comprenant la résine selon l’invention et contenant en outre moins de 30 % en poids de dioxyde de titane, de préférence moins de 20 % en poids, plus préférentiellement moins de 15 % en poids, plus préférentiellement encore moins de 10 % en poids, avantageusement moins de 5 % en poids de dioxyde de titane par rapport au poids total de ladite peinture ou étant substantiellement exempte de dioxyde de titane. De préférence, la peinture selon l’invention présente une siccativité au toucher comprise entre 20 minutes et 10 heures, de préférence entre 20 minutes et 7h, plus préférentiellement entre 20 minutes et 6 h ou une siccativité à cœur inférieure à 48 h, de préférence inférieure à 36h, plus préférentiellement inférieure à 24h, pouvant être déterminée selon la norme ASTM D5895. Plus préférentiellement, la peinture selon l’invention présente une densité comprise entre 0,5 et 3 g/cm³, de préférence entre 0,5 et 2 g/cm³, plus préférentiellement entre 0,5 et 1,5 g/cm³. Selon un mode préféré, la peinture selon l’invention comprend moins de 15 % en poids d’additifs issus de la filière pétrochimique, de préférence moins de 10 % en poids, plus préférentiellement moins de 5 % en poids, par rapport au poids total de peinture. Plus préférentiellement, la peinture selon la présente invention comprend au moins un des éléments repris dans le groupe comprenant, éventuellement sous forme de poudre, de la coquille d’œuf, de la cellulose, du talc, des charges (minérales), etc. L’invention se rapporte aussi à un produit comprenant la résine selon l’invention. La présente invention concerne aussi une utilisation de la résine selon l’invention dans le domaine de la construction, plus particulièrement comme composant de mastics, colles, papier peint, … Le terme ‘peinture’ ou ‘composition de peinture’ comme repris dans la présente invention désigne une matière qui peut comprendre au moins la résine selon l’invention et éventuellement les éléments suivants : pigment, solvant, additifs biosourcés, tensioactif (biosourcé). L’expression ‘substantiellement exempte de dioxyde de titane’ signifie que la peinture selon l’invention peut comprendre moins de 1 % en poids de dioxyde de titane, de préférence moins de 0,5 % en poids de dioxyde de titane, plus préférentiellement moins de 0,05 % en poids de dioxyde de titane, exprimé par rapport au poids total de la peinture. L’expression terme ‘additif pétro-sourcés’ ou ’additif issu de la filière pétrochimique’ cible les additifs qui influencent certaines propriétés (comme la durabilité, la résistance aux UV, la résistance à l'humidité, et le temps de séchage) de la peinture ou de la résine destinée à un usage dans la construction, en particulier dans le domaine des peintures. Ces additifs peuvent inclurent des agents de séchage, agents anti-mousse, stabilisants UV, agents épaississants et agents de dispersion. Dans le cadre de la présente invention, tout additif de ce type ou équivalent qui serait issu de la filière pétrochimique est peu souhaité, voire à exclure de l’invention. En effet, la peinture ou la résine selon l’invention est performante sans l’usage de ces additifs pétro-sourcés ou dans une quantité inférieure à 1 % en poids par rapport au poids total de peinture ou de la résine. Les pourcentages exprimés dans le cadre de la présente invention sont exprimés en poids et par rapport au poids total de la composition concernée sauf stipulation contraire. La viscosité cinématique utilisée dans le cadre de la présente invention est de préférence déterminée selon la norme ASTM D445-06 et à une température de 40 °C, sauf stipulation contraire. De manière plus préférée, les normes NF EN ISO 2884-1 et 2884-2 peuvent également convenir. La siccativité exprimée dans le cadre de la présente invention peut être déterminée par la norme ASTM D5895. L’opacité exprimée dans le cadre de la présente invention peut être définie selon la norme NF T30-075. La dureté exprimée dans le cadre de l’invention peut être déterminée selon la norme NF EN ISO 1522. La blancheur exprimée dans le cadre de la présente invention peut être déterminée selon la norme FD X08-014. La température de transition vitreuse Tg exprimée dans le cadre de la présente invention peut être déterminée par analyse de calorimétrie différentielle à balayage (DSC) de préférence selon la norme NF EN ISO 16805. La densité (g/cm³) exprimée dans le cadre de l’invention peut être mesurée avec un pycnomètre de Gay-Lussac selon la norme ISO 2811 à 20 °C. L’invention fournit une résine d’origine végétale qui est avantageusement constituée d’au moins 95 % en poids, de préférence au moins 98 % en poids, plus préférentiellement au moins 99 % en poids, d’huile de lin et de maximum 5 % en poids, de préférence moins de 3 % en poids, plus préférentiellement moins de 2 % en poids, plus préférentiellement encore moins de 1 % en poids de colophane. Lesdits % étant exprimés par rapport au poids total de ladite résine. La résine selon l’invention est ensuite traitée par plasma froid et présente après traitement plasma une viscosité cinématique à 40 °C comprise entre 1500 et 15.000 mm²/s, de préférence entre 1500 et 10.000 mm²/s, plus préférentiellement entre 1500 et 8000 mm²/s, plus préférentiellement encore entre 1500 et 7000 mm²/s, déterminée selon la norme ASTM D445-06. La résine traitée selon le plasma de la présente invention est avantageuse en ce qu’elle peut servir de liant (principal) dans la fabrication d’une peinture. Cela permet de s’affranchir d’une série de composés d’origine pétro-sourcés. De manière préférée, la résine peut être émulsionnée à l’aide d’un milieu aqueux ou d’eau, faisant partie des connaissances générales de la personne de métier. L’émulsion peut être stable et servir pour fabriquer une peinture. Avantageusement, l’émulsion présente une densité comprise entre 0,5 et 200 g/cm³, de préférence entre 0,5 et 150 g/cm³, plus préférentiellement entre 0,5 et 80 g/cm³, avantageusement entre 0,5 et 30 g/cm³, plus avantageusement entre 0,5 et 10 g/m³, éventuellement mesurée avec le pycnomètre de Gay-Lussac selon la Norme ISO 2811 à 20 °C. Une peinture selon l’invention peut comprendre entre 5 et 40 % en poids d’eau, de préférence entre 5 et 30 % en poids d’eau, plus préférentiellement entre 10 et 25 % en poids d’eau, par rapport au poids total de peinture. Une peinture selon l’invention peut comprendre entre 0,1 et 2 % en poids d’additifs de préférence bio-sourcés comme des épaississants, des agents anti-moussant, des agents de dispersion, par rapport au poids total de peinture. Une peinture selon l’invention peut comprendre entre 5 et 50 % en poids, de préférence entre 5 et 30 % en poids, de charges (minérales) comme du carbonate de calcium. Une peinture selon l’invention peut comprendre entre 5 et 30 % en poids, de préférence entre 5 et 20 % en poids de coquille d’œuf. Une peinture selon l’invention peut comprendre entre 5 et 30 % en poids de sulfate de calcium ou équivalent. Grâce à l’utilisation de la résine selon l’invention, il est possible de fournir une peinture dont la teneur en dioxyde de titane est largement réduite, voire inexistante par rapport à une peinture disponible sur le marché, tout en bénéficiant de propriétés efficaces en termes de siccativité, opacité, durabilité et de maintien de la blancheur au cours du temps. La peinture selon l’invention est ainsi substantiellement exempte de dioxyde de titane ce qui signifie que la peinture selon l’invention peut comprendre moins de 1 % en poids de dioxyde de titane, de préférence moins de 0,5 % en poids de dioxyde de titane, plus préférentiellement moins de 0,05 % en poids de dioxyde de titane, exprimé par rapport au poids total de la peinture. La peinture selon l’invention peut ainsi être appliqué sur tous les types de substrats, de préférence ceux choisis dans le groupe comprenant du plâtre, enduit, bois, plastique, métal, textile, céramique, composite, résine, laminé, papier, carton, ciment, brique et leur combinaison. Le plasma est un plasma froid qui présente une chambre de traitement qui comprend une série d’électrodes, de préférence au moins 5 électrodes étant parallèles entre elles. Le plasma est généré dans une atmosphère sous vide, de préférence par décharge électrique, par exemple DBD. Le plasmagène peut être choisi dans le groupe comprenant l’argon, l’hélium, l’azote, l’oxygène, l’air, l’hydrogène et de leurs mélanges. De préférence, le plasma est mis en œuvre de façon à atteindre une température comprise entre 10-100 ° C, de préférence entre 40 et 100 °C au sein de l’enceinte. La mise sous vide est de préférence réalisée en appliquant un vide dans la chambre inférieur à 1 mbar avec une pression de travail dans ladite chambre comprise entre 50 et 250 mbar, préférentiellement comprise entre 150 et 250 mbar. Le plasma est allumé par le recours à une source d’alimentation capable de fournir une tension qui, appliquée aux électrodes est déterminée en appliquant la loi de Paschen. Exemple 1 - résine Un mélange est réalisé en ajoutant 99,5 % en poids d’huile de lin et 0,5 % en poids de colophane. Ce mélange est introduit dans une chambre de traitement plasma qui comprend au moins 5 électrodes étant parallèles entre elles. Un plasma est généré dans une atmosphère sous vide jusqu’à atteindre un vide inférieur à 1 mbar avec une pression de travail ensuite établie dans l’enceinte de 200 mbar à une température de 70°C, par décharge électrique DBD en présence d’un plasmagène choisi dans le groupe comprenant l’argon, l’hélium, l’azote, l’oxygène, l’air, l’hydrogène et de leurs mélanges. Cela permet de réaliser une polymérisation plasma qui va amener le mélange à une viscosité cinématique autour de 6300 mm²/s mesurée à 40°C. La résine ainsi obtenue peut servir de liant pour une composition de peinture. La résine fournie est pasteurisée ce qui en fait une excellente base dans la fabrication de compositions destinées à un usage dans la construction, en particulier dans le domaine de la peinture. Exemple 2 – peinture La résine de l’exemple 1 est mélangée avec un épaississant, un agent anti-mousse, un agent de dispersion, du carbonate de calcium précipité, de la coquille d’œuf et du sulfate de calcium afin de former peinture végétale et écologique qui est substantiellement exempte de dioxyde de titane. La siccativité de cette peinture sur plâtre est de moins de 30 minutes au toucher (en surface) et de moins de 24h à cœur. Aucun jaunissement n’apparait après 1 mois d’application. Exemple comparatif Un mélange est réalisé en ajoutant 40 % en poids d’huile de lin et 60 % en poids de colophane. Ce mélange est introduit dans une chambre de traitement plasma qui comprend au moins 5 électrodes étant parallèles entre elles. Un plasma est généré dans une atmosphère sous vide par décharge électrique DBD en présence d’un plasmagène. La polymérisation plasma conduit à la formation d’un produit qui présente une viscosité non conforme. Cela ne permet pas de fournir une résine qui convient à la fabrication d’une peinture. Les expressions « dans un mode de réalisation », « selon un mode de réalisation » et autres signifient généralement que la particularité, structure ou caractéristique particulière suivant l’expression est incluse dans au moins un mode de réalisation de la présente divulgation, et peut être incluse dans plus d’un mode de réalisation de la présente divulgation. Il est important de noter que de telles expressions ne font pas nécessairement référence au même mode de réalisation. Si le texte indique qu’un composant ou une particularité « peut », ou « pourrait » être incluse ou avoir une caractéristique, il n’est pas nécessaire que ce composant ou cette particularité particulier (particulière) soit inclus(e) ou ait la caractéristique. S’il apparait ici, le terme « comprenant » ou « contenant » et les dérivés de ceux-ci ne sont pas destinés à exclure la présence d’un quelconque composant, étape ou procédure additionnel, que celui-ci soit divulgué ou non ici. Afin d’éviter tout doute, le terme « comprenant » peut inclure tout élément / additif, adjuvant ou composé additionnel, sauf indication contraire. Par contraste, le terme « essentiellement constitué de », s’il apparait ici, exclut de la portée de toute citation suivante tout autre composant, étape ou procédure, à l’exception de ceux qui ne sont pas essentiels à l’opérabilité et le terme « constitué de », s’il est utilisé, exclut tout composant, étape ou procédure non spécifiquement défini ou indiqué. Les termes « ou » et « et/ou », sauf indication contraire, font référence aux membres indiqués individuellement ainsi que dans toute combinaison. Par exemple, l’expression A et/ou B fait référence à A seul, à B seul, ou à A et B. De plus, le terme et tout équivalent à « comprenant » peut être remplacé par « constitué de ». Aussi, les termes « obtenable » ou « pouvant être obtenu » ou tout expression similaire ou dérivées peuvent être remplacés par « directement obtenu ». Il est bien entendu que la présente invention n’est en aucune façon limitée aux formes de réalisations décrites ci-dessus et que bien des modifications peuvent y être apportées sans sortir du cadre des revendications annexées. Une résine d’origine végétale pour fournir une peinture, ladite résine comprenant au moins 51 % en poids d’une huile de lin et un composé d’origine végétale choisi dans le groupe comprenant la colophane, l’acide abiétique, la résine de dammar, la résine de copal, la résine de pin, la résine de gomme-laque et leur mélange, caractérisé en ce que ladite résine présente une viscosité cinématique à 40 °C comprise entre 1500 et 15.000 mm²/s, de préférence entre 1500 et 10.000 mm²/s, plus préférentiellement entre 1500 et 8000 mm²/s, plus préférentiellement encore entre 1500 et 7000 mm²/s, déterminée selon la norme ASTM D445-06. Résine selon la revendication 1, étant obtenue par une polymérisation plasma, de préférence par plasma froid. Résine selon l’une quelconque des revendications précédentes, étant obtenue par une polymérisation réalisée par plasma froid comprenant les étapes suivantes : Fournir une chambre de traitement plasma comprenant une série d’électrodes, de préférence au moins 5 électrodes étant parallèles entre elles, pour générer un plasma dans une atmosphère sous vide, ledit plasma étant agencé pour être généré par décharge électrique, de préférence DBD, en présence d’un plasmagène choisi dans le groupe comprenant l’argon, l’hélium, l’azote, l’oxygène, l’air, l’hydrogène et de leurs mélanges, Mélanger au moins 51 % en poids, de préférence au moins 80 % en poids de ladite huile de lin et moins de 50 % en poids, de préférence moins de 15 % en poids, plus préférentiellement moins de 10 % en poids, plus préférentiellement encore moins de 5% en poids dudit composé d’origine végétale choisi dans le groupe comprenant la colophane, l’acide abiétique, la résine de dammar, la résine de copal, la résine de pin, la résine de gomme-laque et leur combinaison, Introduire ledit mélange dans ladite chambre et générer un plasma en présence dudit plasmagène jusqu’à atteindre une viscosité cinématique à 40°C comprise entre 1500 et 15.000 mm²/s, de préférence entre 1500 et 10.000 mm²/s, plus préférentiellement entre 1500 et 8000 mm²/s, plus préférentiellement encore entre 1500 et 7000 mm²/s, déterminée selon la norme ASTM D445-06 avec formation de ladite résine. Résine selon l’une quelconque des revendications précédentes, dans laquelle au moins 95 % en poids, de préférence au moins 98% en poids de ladite huile de lin sont mélangés avec moins de 1 % en poids, de préférence moins de 0,6 % en poids dudit composé d’origine végétale, de préférence la colophane. Une peinture bio-basée comprenant la résine selon l’une quelconque des revendications précédentes et contenant en outre moins de 30 % en poids de dioxyde de titane, de préférence moins de 20 % en poids, plus préférentiellement moins de 15 % en poids, plus préférentiellement encore moins de 10 % en poids, avantageusement moins de 5 % en poids de dioxyde de titane par rapport au poids total de ladite peinture ou étant substantiellement exempte de dioxyde de titane. Peinture selon la revendication 5, comprenant moins de 15 % en poids d’additifs issus de la filière pétrochimique, de préférence moins de 10 % en poids, plus préférentiellement moins de 5 % en poids, par rapport au poids total de peinture. Produit comprenant la résine selon l’une quelconque des revendications 1 à 4. Utilisation de la résine selon l’une quelconque des revendications 1 à 4 dans le domaine de la construction, plus particulièrement comme composant de mastics, colles, papier peint.